СПОСОБ ПРИГОТОВЛЕНИЯ МАТЕРИАЛА РЕДКОЗЕМЕЛЬНОГО ПОСТОЯННОГО МАГНИТА

1. Способ приготовления материала редкоземельного постоянного магнита, включающий в себя этапы:
1
1
2
помещение порошковой смеси на поверхность тела спеченного магнита состава R-Fe-B, где R является по меньшей мере одним элементом, выбранным из редкоземельных элементов, включая Sc и Y, причем упомянутая порошковая смесь включает в себя порошок, содержащий по меньшей мере 0,5% по массе M, который является по меньшей мере одним элементом, выбранным из Al, Cu и Zn, и имеющий средний размер частиц, равный или меньший 300 мкм, и порошок, содержащий по меньшей мере 30% по массе фторида R, который является по меньшей мере одним элементом, выбранным из редкоземельных элементов, включая Sc и Y, и имеющий средний размер частиц, равный или меньший 100 мкм, и
2
термическую обработку тела магнита с помещенной на его поверхности порошковой смесью при температуре, равной или меньшей температуры спекания тела магнита, в вакууме или в инертном газе для абсорбционной обработки с тем, чтобы заставить по меньшей мере один из M и R в порошковой смеси абсорбироваться в тело магнита.
2. Способ приготовления материала редкоземельного постоянного магнита по п.1, в котором тело спеченного магнита, обрабатываемое порошковой смесью, имеет наименьшую часть с размером, равным или меньшим 20 мм.
3. Способ приготовления материала редкоземельного постоянного магнита по п.1 или 2, в котором упомянутую порошковую смесь помещают на поверхности тела спеченного магнита в количестве, соответствующем среднему коэффициенту заполнения по меньшей мере 10% по объему в окружающем тело магнита пространстве на расстоянии от поверхности тела спеченного магнита, равном или меньшем 1 мм.
4. Способ приготовления материала редкоземельного постоянного магнита по п.1 или 2, дополнительно включающий в себя после абсорбционной обработки порошковой смесью осуществление обработки старением тела спеченного магнита при более низкой температуре.
5. Способ приготовления материала редкоземельного постоянного магнита по п.1 или 2, в котором порошок, содержащий M, который является по меньшей мере одним элементом, выбранным из Al, Cu и Zn, содержит смесь M и его оксида.
2
2
6. Способ приготовления материала редкоземельного постоянного магнита по п.1 или 2, в котором, во фториде R, R содержит по меньшей мере 10 ат.% по меньшей мере одного элемента, выбранного из Nd, Pr, Dy и Tb.
2
7. Способ приготовления материала редкоземельного постоянного магнита по п.1 или 2, в котором упомянутую порошковую смесь, включающую в себя порошок, содержащий по меньшей мере 0,5% по массе M, который является по меньшей мере одним элементом, выбранным из Al, Cu и Zn, и имеющий средний размер частиц, равный или меньший 300 мкм, и порошок, содержащий по меньшей мере 30% по массе фторида R, который является по меньшей мере одним элементом, выбранным из редкоземельных элементов, включая Sc и Y, и имеющий средний размер частиц, равный или меньший 100 мкм, подают в виде суспензии, диспергированной в водном или органическом растворителе.
8. Способ приготовления материала редкоземельного постоянного магнита по п.1 или 2, дополнительно включающий в себя перед этапом помещения порошковой смеси на тело спеченного магнита промывку тела спеченного магнита по меньшей мере одним агентом, выбранным из щелочей, кислот и органических растворителей.
9. Способ приготовления материала редкоземельного постоянного магнита по п.1 или 2, дополнительно включающий в себя перед этапом помещения порошковой смеси на тело спеченного магнита дробеструйную обработку тела спеченного магнита для удаления поверхностного слоя.
10. Способ приготовления материала редкоземельного постоянного магнита по п.1 или 2, дополнительно включающий в себя промывку тела спеченного магнита по меньшей мере одним агентом, выбранным из щелочей, кислот и органических растворителей, после абсорбционной обработки порошковой смесью или после обработки старением.
11. Способ приготовления материала редкоземельного постоянного магнита по п.1 или 2, дополнительно включающий в себя механообработку тела спеченного магнита после абсорбционной обработки порошковой смесью или после обработки старением.
12. Способ приготовления материала редкоземельного постоянного магнита по п.1 или 2, дополнительно включающий в себя гальванопокрытие или покрытие тела спеченного магнита после абсорбционной обработки порошковой смесью, после обработки старением, после этапа промывки щелочью, кислотой или органическим растворителем, следующего за обработкой старением, или после этапа механообработки, следующего за обработкой старением.